(57)【要約】【課題】本発明はリチウムイオンキャパシタ用電解液及びこれを含むリチウムイオンキャパシタに関する。【解決手段】本発明によるリチウムイオンキャパシタ用電解液はリチウム塩と、Ｉ）環状カーボネート化合物から成る群から選択される２以上の化合物、II）特定の化学式で表される線状カーボネート化合物から成る群から選択される１以上の化合物、III）特定の化学式で表されるプロピオネート化合物から成る群から選択される１以上の化合物を含む混合溶媒を含む。【選択図】図１
2011258915.tif 000002
【特許請求の範囲】
【請求項１】
リチウム塩と、
Ｉ）環状カーボネート化合物から成る群から選択される２以上の化合物、II）下記化学式１で表される線状カーボネート化合物から成る群から選択される１以上の化合物、III）下記化学式２で表されるプロピオネート化合物から成る群から選択される１以上の化合物を含む混合溶媒を含むリチウムイオンキャパシタ用電解液。
【化１】
2011258915.tif 000010
上記式中、
Ｒ１及びＲ２はハロゲン元素に置換されるか、非置換された炭素数１から３のアルキル基で、
【化２】
2011258915.tif 000011
上記式中、
Ｒ３はハロゲン元素に置換されるか、非置換された炭素数１から４のアルキル基である。
【請求項２】
上記環状カーボネート化合物はエチレンカーボネート（ｅｔｈｙｌｅｎｅ  ｃａｒｂｏｎａｔｅ）、プロピレンカーボネート（ｐｒｏｐｙｌｅｎｅ  ｃａｒｂｏｎａｔｅ）、フルオロエチレンカーボネート（ｆｌｕｏｒｏｅｔｈｙｌｅｎｅ  ｃａｒｂｏｎａｔｅ）、及びブチレンカーボネート（ｂｕｔｙｌｅｎｅ  ｃａｒｂｏｎａｔｅ）から成る群から選択される請求項１に記載のリチウムイオンキャパシタ用電解液。
【請求項３】
上記２以上の環状カーボネート化合物間の混合割合は３：１から１：３である請求項１または２に記載のリチウムイオンキャパシタ用電解液。
【請求項４】
上記２以上の環状カーボネート化合物はエチレンカーボネート及びプロピレンカーボネートであり、上記エチレンカーボネート及びプロピレンカーボネートの混合割合は３：１から１：３である請求項１から３の何れか１項に記載のリチウムイオンキャパシタ用電解液。
【請求項５】
上記環状カーボネート化合物の含量は上記混合溶媒１００重量部に対し、２０から５０重量部である請求項１から４の何れか１項に記載のリチウムイオンキャパシタ用電解液。
【請求項６】
上記線状カーボネート化合物はジメチルカーボネート、エチルメチルカーボネート、ジエチルカーボネート及びメチルプロピルカーボネートから成る群から選択される請求項１から５の何れか１項に記載のリチウムイオンキャパシタ用電解液。
【請求項７】
上記線状カーボネート化合物の含量は上記混合溶媒１００重量部に対し、２０から４０重量部である請求項１から６の何れか１項に記載のリチウムイオンキャパシタ用電解液。
【請求項８】
上記プロピオネート化合物はメチルプロピオネート、エチルプロピオネート、プロピルプロピオネート及びブチルプロピオネートから成る群から選択される請求項１から７の何れか１項に記載のリチウムイオンキャパシタ用電解液。
【請求項９】
上記プロピオネート化合物の含量は上記混合溶媒１００重量部に対し、２０から５０重量部である請求項１から８の何れか１項に記載のリチウムイオンキャパシタ用電解液。
【請求項１０】
上記混合溶媒はエチレンカーボネート、プロピレンカーボネート、エチルメチルカーボネート及びメチルプロピオネートを含む請求項１から９の何れか１項に記載のリチウムイオンキャパシタ用電解液。
【請求項１１】
リチウムイオンが可逆的に担持可能な電極物質で形成される第１電極、上記第１電極と対向配置される第２電極及び上記第１及び第２電極の間に配置される分離膜と、上記第１電極、上記第２電極及び上記分離膜を含浸する電解液を含み、
上記電解液はリチウム塩と、Ｉ）環状カーボネート化合物から成る群から選択される２以上の化合物、II）下記化学式１で表される線状カーボネート化合物から成る群から選択される１以上の化合物、III）下記化学式２で表されるプロピオネート化合物から成る群から選択される１以上の化合物を含む混合溶媒を含むリチウムイオンキャパシタ。
【化１】
2011258915.tif 000012
上記式中、
Ｒ１及びＲ２はハロゲン元素に置換されるか、非置換された炭素数１から３のアルキル基で、
【化２】
2011258915.tif 000013
上記式中、
Ｒ３はハロゲン元素に置換されるか、非置換された炭素数１から４のアルキル基である。
【発明の詳細な説明】
【技術分野】
【０００１】
本発明はリチウムイオンキャパシタ用電解液及びこれを含むリチウムイオンキャパシタに関し、より具体的には、高容量及び低抵抗を有するリチウムイオンキャパシタ用電解液及びこれを含むリチウムイオンキャパシタに関する。
【背景技術】
【０００２】
情報通信機器のような各種電子製品における安定的なエネルギーの供給は重要な要素になっている。一般的にこのような機能はキャパシタ（Ｃａｐａｃｉｔｏｒ）により行われる。すなわち、キャパシタは情報通信機器及び各種電子製品の回路で電気を集めてから送り出す機能を担当し、回路内の電気の流れを安定化させる役割をする。一般的なキャパシタは充放電時間が非常に短くて寿命が長く、出力密度は高いが、エネルギー密度が小さくて保存装置としての使用に制限がある。
【０００３】
このような限界を克服するために、最近では、充放電時間は短いながらも出力密度の高い電気二重層キャパシタのような新たな範疇のキャパシタが開発されており、二次電池とともに次世代エネルギー装置として脚光を浴びている。
【０００４】
最近では、電気二重層キャパシタと類似する原理で作動する様々な電気化学キャパシタが開発されており、リチウムイオン二次電池と電気二重層キャパシタの蓄電原理を組み合わせたハイブリッドキャパシタと呼ばれるエネルギー保存装置が注目されている。このようなハイブリッドキャパシタとして、二次電池の高いエネルギー密度と電気二重層キャパシタの高い出力特性を有するリチウムイオンキャパシタが注目されている。
【０００５】
リチウムイオンキャパシタは、リチウムイオンを吸蔵及び離脱することができる陰極をリチウム金属と接触させ、予め化学的方法または電気化学的方法でリチウムイオンを陰極に吸蔵（または、ドーピングとする）し、陰極電位を低めて耐電圧を大きくし、エネルギー密度を大幅に増加させたものである。
【０００６】
しかし、従来の二次電池に用いられる電解液をリチウムイオンキャパシタに使用すると、低温で容量が低下し、抵抗が増加して出力特性が低下するという問題がある。
【発明の概要】
【発明が解決しようとする課題】
【０００７】
本発明は上述の問題点を解決するためのもので、本発明の目的は高容量及び低抵抗を有するリチウムイオンキャパシタ用電解液及びこれを含むリチウムイオンキャパシタを提供することである。
【課題を解決するための手段】
【０００８】
上記課題を解決すべく、本発明の一実施形態はリチウム塩と、Ｉ）環状カーボネート化合物から成る群から選択される２以上の化合物、II）下記化学式１で表される線状カーボネート化合物から成る群から選択される１以上の化合物、III）下記化学式２で表されるプロピオネート化合物から成る群から選択される１以上の化合物を含む混合溶媒を含むリチウムイオンキャパシタ用電解液を提供する。
【０００９】
【化１】
2011258915.tif 000003
【００１０】
上記式中、
Ｒ１及びＲ２はハロゲン元素に置換されるか、非置換された炭素数１から３のアルキル基で、
【００１１】
【化２】
2011258915.tif 000004
【００１２】
上記式中、
Ｒ３はハロゲン元素に置換されるか、非置換された炭素数１から４のアルキル基である。
【００１３】
上記環状カーボネート化合物はエチレンカーボネート（ｅｔｈｙｌｅｎｅ  ｃａｒｂｏｎａｔｅ）、プロピレンカーボネート（ｐｒｏｐｙｌｅｎｅ  ｃａｒｂｏｎａｔｅ）、フルオロエチレンカーボネート（ｆｌｕｏｒｏｅｔｈｙｌｅｎｅ  ｃａｒｂｏｎａｔｅ）及びブチレンカーボネート（ｂｕｔｙｌｅｎｅ  ｃａｒｂｏｎａｔｅ）から成る群から選択されることができる。
【００１４】
上記２以上の環状カーボネート化合物間の混合割合は３：１から１：３であることができる。
【００１５】
上記２以上の環状カーボネート化合物はエチレンカーボネート及びプロピレンカーボネートであり、上記エチレンカーボネート及びプロピレンカーボネートの混合割合は３：１から１：３であることができる。
【００１６】
上記環状カーボネート化合物の含量は、上記混合溶媒１００重量部に対し、２０から５０重量部であることができる。
【００１７】
上記線状カーボネート化合物はジメチルカーボネート、エチルメチルカーボネート、ジエチルカーボネート及びメチルプロピルカーボネートから成る群から選択されることができる。
【００１８】
上記線状カーボネート化合物の含量は上記混合溶媒１００重量部に対し、２０から４０重量部であることができる。
【００１９】
上記プロピオネート化合物はメチルプロピオネート、エチルプロピオネート、プロピルプロピオネート及びブチルプロピオネートから成る群から選択されることができる。
【００２０】
上記プロピオネート化合物の含量は上記混合溶媒１００重量部に対し、２０から５０重量部であることができる。
【００２１】
上記混合溶媒はエチレンカーボネート、プロピレンカーボネート、エチルメチルカーボネート及びメチルプロピオネートを含むことができる。
【００２２】
本発明の他の実施形態は、リチウムイオンが可逆的に担持可能な電極物質で形成される第１電極と、上記第１電極と対向配置される第２電極と、上記第１及び第２電極の間に配置される分離膜と、上記第１電極と、上記第２電極及び上記分離膜を含浸する電解液を含み、上記電解液はリチウム塩と、Ｉ）環状カーボネート化合物から成る群から選択される２以上の化合物、II）下記化学式１で表される線状カーボネート化合物から成る群から選択される１以上の化合物、III）下記化学式２で表されるプロピオネート化合物から成る群から選択される１以上の化合物を含む混合溶媒を含むリチウムイオンキャパシタを提供する。
【００２３】
【化１】
2011258915.tif 000005
【００２４】
上記式中、
Ｒ１及びＲ２はハロゲン元素に置換されるか、非置換された炭素数１から３のアルキル基で、
【００２５】
【化２】
2011258915.tif 000006
【００２６】
上記式中、
Ｒ３はハロゲン元素に置換されるか、非置換された炭素数１から４のアルキル基である。
【発明の効果】
【００２７】
本発明によるリチウムイオンキャパシタ用電解液は、リチウムイオンキャパシタの作動電解液として用いられることができ、リチウムイオンキャパシタの陰極にリチウムイオンをプレドーピングする過程で用いられることができる。
【００２８】
本実施形態による電解液はリチウム塩の解離をさらに容易にし、電解液の粘度の上昇を抑えることができ、電解液の電気伝導度を高めることができる。また、電解液の常温及び低温特性を均衡に維持でき、電極物質に対する濡れ性に優れるが、電極物質との反応性が低い。
【００２９】
従って、本実施形態による電解液は、リチウムイオンのプレドーピング効率を高めることができ、これを含むリチウムイオンキャパシタは使用温度の範囲が拡大でき、温度の低い環境でも抵抗が大きく増加せず高出力特性を維持することができる。
【図面の簡単な説明】
【００３０】
【図１】本発明の一実施形態によるリチウムイオンキャパシタを示す概略的な断面図である。
【図２ａ】本発明の一実施形態による第１電極を示す概略的な斜視図である。
【図２ｂ】第１電極のプレドーピング過程を概略的に示す模式図である。
【発明を実施するための形態】
【００３１】
以下、本発明の実施形態を詳しく説明する。しかし、本発明の実施形態は様々な形態に変形されることができ、本発明の範囲は以下で説明する実施形態に限定されるものではない。また、本発明の実施形態は当業界で平均的な知識を有する者に本発明をより完全に説明するために提供されるものである。従って、本明細書に添付の図面の構成要素の形状及び大きさ等はより明確な説明のために誇張されることがあり、図面上に同じ符号で示された要素は同じ要素である。
【００３２】
図１は本発明の一実施形態によるリチウムイオンキャパシタを示す概略的な断面図である。図１を参照すると、本実施形態によるリチウムイオンキャパシタは対向配置される第１電極１０及び第２電極２０と、上記第１及び第２電極の間に配置される分離膜３０と、上記第１電極、上記第２電極及び上記分離膜を含浸する電解液Ｅを含む。
【００３３】
上記第１及び第２電極１０、２０は異なる極性の電気が印加され、所望する電気容量を得るために、複数個の第１及び第２電極が積層されることができる。
【００３４】
本実施形態における上記第１電極１０は'陰極'に設定されることができ、第２電極２０は'両極'に設定されることができる。
【００３５】
上記第１電極１０は、第１導電性シート１１に第１電極物質１２が形成されたものであることができる。
【００３６】
上記第１電極物質１２はリチウムイオンが可逆的に担持可能なものであり、これに制限されないが、例えば、グラファイト、ハードカーボン、コークス等の炭素材料、ポリアセン系物質等を使用することができる。
【００３７】
また、上記第１電極物質１２と導電性材料を混合して第１電極１０を形成することができ、上記導電性材料はこれに制限されないが、例えば、アセチレンブラック、グラファイト、金属粉末等を挙げることができる。
【００３８】
上記第１電極物質１２の厚さは特に制限されないが、例えば、１５から１００μｍで形成されることができる。
【００３９】
上記第１導電性シート１１は上記第１電極物質１２に電気的信号を伝達し、蓄積された電荷を集める集電体の役割をするもので、金属箔（ｍｅｔａｌｌｉｃ  ｆｏｉｌ）または導電性ポリマー等から成ることができる。上記金属箔はステンレス、銅、ニッケル等から成ることができる。
【００４０】
また、図示しないが、第１導電性シートを用いず、第１電極物質を固体状態のシートに製造し、第１電極として使用することができる。
【００４１】
上記第１電極１０はリチウムイオンがプレドーピングされたもので、第１電極の電位は０Ｖ近くまで低くなることができ、これにより、第１電極及び第２電極の電位差が大きくなって、リチウムイオンキャパシタのエネルギー密度及び出力特性が向上する。
【００４２】
上記第２電極２０は第２導電性シート２１に第２電極物質２２が形成されたものであることができる。
【００４３】
上記第２電極物質２２は、特に制限されないが、例えば活性炭を用いることも、上記活性炭と導電性材料及びバインダーを混合して用いることもできる。
【００４４】
上記第２電極物質２２の厚さは特に制限されないが、例えば、１５から１００μｍで形成されることができる。
【００４５】
上記第２導電性シート２１は上記第２電極物質２２に電気的信号を伝達し、蓄積された電荷を集める集電体の役割をするもので、金属箔（ｍｅｔａｌｌｉｃ  ｆｏｉｌ）または導電性ポリマーから成ることができる。上記金属箔はアルミニウム、ステンレスなどから成ることができる。
【００４６】
また、図示しないが、第２導電性シートを用いず、第２電極物質を固体状態のシートに製造し、第２電極として使用することができる。
【００４７】
上記第１及び第２電極の間には、電気的に絶縁するために、分離膜３０が配置されることができ、上記分離膜３０はイオンが透過できるように多孔性物質から成ることができる。この場合、多孔性物質としては、例えば、ポリプロピレン、ポリエチレン、ガラス繊維などを挙げることができる。
【００４８】
上記電解液Ｅは、本発明の一実施例によるリチウムイオンキャパシタ用電解液を使用することができる。
【００４９】
本発明の一実施例による電解液はリチウム塩及び混合溶媒を含み、上記混合溶媒はＩ）環状カーボネート化合物から成る群から選択される２以上の化合物、II）特定の化学式で表される線状カーボネート化合物から成る群から選択される１以上の化合物、III）特定の化学式で表されるプロピオネート化合物から成る群から選択される１以上の化合物を含む。
【００５０】
本発明によるリチウムイオンキャパシタ用電解液は電解質であり、リチウム塩を含む。上記リチウム塩は溶媒内で溶解されてリチウムイオンを生成するものであれば、特に制限されず、例えば、ＬｉＰＦ６、ＬｉＢＦ４、ＬｉＣｌＯ４、ＬｉＮ（ＳＯ２ＣＦ３）２、ＬｉＮ（ＳＯ２Ｃ２Ｆ５）２、ＣＦ３ＳＯ３Ｌｉ、ＬｉＣ（ＳＯ２ＣＦ３）３、ＬｉＡｓＦ６、ＬｉＳｂＦ６、ＬｉＩ、ＬｉＣＦ３ＣＯ２、ＬｉＰＦ３（Ｃ２Ｆ５）３、ＬｉＰＦ３（ＣＦ３）３、ＬｉＰＦ４（Ｃ２Ｆ５）２、ＬｉＰＦ４（ＣＦ３）２、ＬｉＰＦ５（Ｃ２Ｆ５）またはＬｉＰＦ５（ＣＦ３）等があり、これらを２種以上混合して用いることができる。
【００５１】
上記リチウム塩の濃度は、電解液の電気伝導度が維持できる程度であれば、特に制限されず、例えば、０．１から２．５ｍｏｌ／Ｌであることができる。上記電解液の電気伝導度はこれに制限されないが、２５℃で、８ｍＳ／ｃｍ以上であることができ、好ましくは１０ｍＳ／ｃｍである。
【００５２】
また、本発明によるリチウムイオンキャパシタ用電解液は、Ｉ）環状カーボネート化合物から成る群から選択される２以上の化合物、II）特定の化学式で表される線状カーボネート化合物から成る群から選択される１以上の化合物、III）特定化学式で表されるプロピオネート化合物から成る群から選択される１以上の化合物を含む混合溶媒を使用する。
【００５３】
Ｉ）上記環状カーボネート化合物はこれに制限されないが、例えば、エチレンカーボネート（ｅｔｈｙｌｅｎｅ  ｃａｒｂｏｎａｔｅ）、プロピレンカーボネート（ｐｒｏｐｙｌｅｎｅ  ｃａｒｂｏｎａｔｅ）、フルオロエチレンカーボネート（ｆｌｕｏｒｏｅｔｈｙｌｅｎｅ  ｃａｒｂｏｎａｔｅ）、またはブチレンカーボネート（ｂｕｔｙｌｅｎｅ  ｃａｒｂｏｎａｔｅ）等があり、これらを２種以上混合して用いることができる。
【００５４】
上記環状カーボネート化合物はリチウム塩の解離に有利な作用をするもので、２種以上を混合して用いると、誘電率が高くなり、リチウム塩の解離をより容易にする。
【００５５】
上記２種以上の環状カーボネート化合物の具体的な組み合わせは、エチレンカーボネート及びプロピレンカーボネートであることができる。
【００５６】
上記環状カーボネート化合物の含量は上記混合溶媒１００重量部に対し、２０から５０重量部であることができる。また、上記２種以上の環状カーボネート化合物の間の混合割合は３：１から１：３であることができる。
【００５７】
II）上記線状カーボネート化合物は下記化学式１で表されることができる。
【００５８】
【化１】
2011258915.tif 000007
【００５９】
上記式中、
Ｒ１及びＲ２はハロゲン元素に置換されるか、非置換された炭素数１から３のアルキル基である。
【００６０】
上記線状カーボネート化合物はこれに制限されないが、例えば、ジメチルカーボネート、エチルメチルカーボネート、ジエチルカーボネート、メチルプロピルカーボネート等があり、これらを１以上混合して用いることができる。
【００６１】
Ｉ）上記環状カーボネート化合物と、II）上記線状カーボネート化合物を共に使用することで、電解液の粘度の上昇を抑えることができ、電解液の電気伝導度を高めることができる。また、リチウム塩の解離度がより高くなることができ、電解液の常温及び低温特性を均衡に維持できる。
【００６２】
上記２種以上の環状カーボネート化合物と上記線状カーボネート化合物の具体的な組み合わせはエチレンカーボネート、プロピレンカーボネート及びエチルメチルカーボネートであることができる。
【００６３】
上記線状カーボネート化合物の含量は上記混合溶媒１００重量部に対し、２０から４０重量部であることができる。
【００６４】
III）上記プロピオネート化合物は下記化学式２で表されることができる。
【００６５】
【化２】
2011258915.tif 000008
【００６６】
上記式中、
Ｒ３はハロゲン元素に置換されるか、非置換された炭素数１から４のアルキル基である。
【００６７】
上記プロピオネート化合物はこれに制限されないが、例えば、メチルプロピオネート、エチルプロピオネート、プロピルプロピオネートまたはブチルプロピオネート等があり、これらを１以上混合して用いることができる。
【００６８】
上記プロピオネート化合物は融点が低く、沸点が高くて優れた低温特性を示し、電極物質に対する濡れ性は優れるが、電極物質との反応性が低い。また、上記プロピオネート化合物はリチウムイオンを適切に配位し、常温及び低温で高いイオン伝導度を示すことができる。
【００６９】
本実施形態によるリチウムイオンキャパシタは上述した混合溶媒を含む電解液を使用し、常温及び低温で高容量及び低抵抗を示すことができる。
【００７０】
また、上記本発明の一実施形態による電解液は、第１電極１０にリチウムイオンをプレドーピングする工程に用いられることができる。
【００７１】
図２ａは本発明の一実施形態による第１電極１０を示す概略的な斜視図であり、図２ｂは第１電極１０のプレドーピング過程を概略的に示す模式図である。
【００７２】
図２ａを参照すると、上記第１電極１０は第１導電性シート１１に第１電極物質１２が形成されたものであることができる。
【００７３】
上記第１電極１０には、分離膜及び第２電極の積層後、または積層前にリチウムイオンがプレドーピングされることができる。
【００７４】
図２ｂに図示されたように、第１電極１０を電解液Ｅ内に入れ、リチウムを含む金属Ｍを対向電極（ｃｏｕｎｔｅｒ  ｅｌｅｃｔｒｏｄｅ）として電流を印加する。
【００７５】
上記リチウムを含む金属Ｍは、リチウムイオンが供給できるものであれば、特に制限されず、例えば、リチウム金属またはリチウム−アルミニウム合金のようにリチウム元素を含み、リチウムイオンが供給できるものを使用することができる。
【００７６】
電流印加後、次第に電圧を低めると、リチウムを含む金属Ｍからリチウムイオンが放出され、リチウムイオンは第１電極物質１２にドーピングされる。
【００７７】
上記プレドーピング工程に用いられる電解液Ｅは、上述のようなリチウムイオンキャパシタ内に含まれる電解液を使用することができる。上述のように、本発明の一実施例による電解液は、リチウム塩の解離度を高めることができ、電極物質と濡れ性に優れ、電極物質との反応性は低くてリチウムイオンのドーピング効率を高めることができる。
【００７８】
これにより、第１電極１０の電位はさらに低く、これを含むリチウムイオンキャパシタは高出力及び高エネルギー密度特性を有することができる。
【００７９】
以下、実施例及び比較例を参照して本発明をより具体的に説明する。
【００８０】
［実施例］
陰極活物質としてはグラファイト系（ＫＳ６、Ｔｉｍｃａｌ社）を用い、スーパー−Ｐ（Ｔｉｍｃａｌ社）及びＣＭＣ、ＳＢＲを重量比９５：３：１．５：１．５の割合で水と共に混合分散させてスラリーを用意した。銅箔集電体にスラリーを塗布、乾燥、プレスし、厚さ８０μｍのシートを作り、横３ｃｍ、縦４ｃｍに切って陰極を製作した。製作された陰極は電解液に含浸し、電気化学的ドーピング方法によりリチウムイオンをドーピングした。上記電解液はエチレンカーボネート（ＥＣ）、プロピレンカーボネート（ＰＣ）、メチルプロピオネート（ＭＰ）及びエチルメチルカーボネート（ＥＭＣ）を含む混合溶媒とＬｉＰＦ６１．２Ｍを含むものを使用した。上記混合溶媒間の混合割合（ＥＣ：ＰＣ：ＭＰ：ＥＭＣ）は３：１：１：３とした。
【００８１】
陽極活物質は非多孔性炭（ＧＳ  Ｃａｌｔｅｘ社製）を用い、カーボンブラック、ＣＭＣ、ＳＢＲを重量比８０：１０：５：５の割合で水と共に混合分散させてスラリーを用意した。アルミニウム集電体にスラリーを塗布、乾燥、プレスし、厚さ８０μｍのシートを作り、横３ｃｍ、縦４ｃｍに切って陽極を製作した。
【００８２】
上記リチウムイオンがドーピングされた陰極と陽極は、２５μｍのポリエチレン系分離膜を利用して対向させ、上記ドーピングに用いられた電解液に含浸し、キャパシタセルを製作した。
【００８３】
［比較例］
上記実施例と同様に、キャパシタセルを製作するが、陰極のドーピング及びキャパシタセルに含まれる電解液はエチレンカーボネート、プロピレンカーボネート及びジエチルカーボネートを含む混合溶媒を使用し、上記混合溶媒間の混合割合（ＥＣ：ＰＣ：ＤＥＣ）は３：１：４とした。
【００８４】
上記実施例及び比較例で製作したキャパシタセルの温度変化による容量及び抵抗を測定し、下記表１に示した。
【００８５】
【表１】
2011258915.tif 000009
【００８６】
上記表１を参照すると、実施例は比較例に比べて温度の低い環境でも容量の変化率が小さく、抵抗が大きく増加しなかった。従って、本発明の一実施形態によるリチウムイオンキャパシタは使用温度の範囲を拡大でき、温度の低い環境でも抵抗が大きく増加せず、高出力特性を維持することができる。
【００８７】
本発明は上述した実施形態及び添付の図面により限定されるものではなく、添付の請求の範囲により限定される。従って、請求の範囲に記載された本発明の技術的思想から外れない範囲内で当技術分野の通常の知識を有する者により多様な形態の置換、変形及び変更が可能で、それも本発明の範囲に属する。
【符号の説明】
【００８８】
１０  第１電極
１１  第１導電性シート
１２  第１電極物質
２０  第２電極
２１  第２導電性シート
２２  第２電極物質
３０  分離膜
Ｅ  電解液
【図１】
2011258915.tif 000014
【図２ａ】
2011258915.tif 000015
【図２ｂ】
2011258915.tif 000016